(57)【要約】  エンボスレジン、そのようなレジンを製造するための方法、及びそのようなレジンを含むディスプレイセルを含む動電ディスプレイシステム。レジンは、質量パーセントで５％〜６０％のフルオロポリマー、質量パーセントで０〜３０％の二官能性希釈剤、質量パーセントで０〜４０％の単官能性希釈剤、質量パーセントで５〜５０％のウレタンジアクリレート又は官能化ナノスケール材料、例えば官能化ウレタン材料、質量パーセントで０．５〜５％の光開始剤、及び質量パーセントで０．５％未満の界面活性剤を含む。二官能性希釈剤は、ヘキサンジオールジアクリレートであってもよく、単官能性希釈剤は、単官能性炭化水素であってもよい。レジンは、その硬化状態の目標屈折率を特定すること、及び構成成分を質量パーセントで共に組み合わせて、所望の複合屈折率を有するエンボスレジンの液体状体型を生成することにより製作される。【選択図】図１Ａ
2021514422.tif 000002
【特許請求の範囲】
【請求項１】
質量パーセントで５％〜６０％のフルオロポリマー、質量パーセントで０〜３０％の二官能性希釈剤、質量パーセントで０〜４０％の単官能性希釈剤、質量パーセントで５〜５０％のウレタンジアクリレート又は官能化ナノスケール材料、質量パーセントで０．５〜５％の光開始剤、及び質量パーセントで０．５％未満の界面活性剤を含む、エンボスレジン。
【請求項２】
前記二官能性希釈剤は、ヘキサンジオールジアクリレートを含む、請求項１に記載のエンボスレジン。
【請求項３】
前記単官能性希釈剤は、単官能性炭化水素を含む、請求項１に記載のエンボスレジン。
【請求項４】
前記官能化ナノスケール材料は、官能化ウレタン材料を含む、請求項１に記載のエンボスレジン。
【請求項５】
前記官能化ウレタン材料は、フッ素化又はシリコン化ウレタン材料を含む、請求項４に記載のエンボスレジン。
【請求項６】
エンボスレジンを製造するための方法であって、前記エンボスレジンの硬化状態の目標屈折率ｎtargetを特定すること、及び液体状態の前記エンボスレジンの構成成分を、質量％iで共に組み合わせて、前記エンボスレジンの液体状態型を生成することを含み、前記構成成分の各々は、それぞれ屈折率ｎiを有し、前記構成成分を互いに組み合わせて、複合屈折率ｎTを有する前記エンボスレジンの前記液体状態型を生成し、前記複合屈折率は、以下の数式
【数１】
2021514422.tif 000009
によるものであり、式中βは、０．０３５〜０．０５の範囲の相関係数である、方法。
【請求項７】
前記エンボスレジンの前記構成成分は、質量パーセントで５％〜６０％のフルオロポリマー、質量パーセントで０〜３０％の二官能性希釈剤、質量パーセントで０〜４０％の単官能性希釈剤、質量パーセントで５〜５０％のウレタンジアクリレート又は官能化ナノスケール材料、質量パーセントで０．５〜５％の光開始剤、及び質量パーセントで０．５％未満の界面活性剤を含む、請求項６に記載の方法。
【請求項８】
前記二官能性希釈剤は、ヘキサンジオールジアクリレートを含む、請求項７に記載の方法。
【請求項９】
前記単官能性希釈剤は、単官能性炭化水素を含む、請求項７に記載の方法。
【請求項１０】
前記官能化ナノスケール材料は、官能化ウレタン材料を含む、請求項７に記載の方法。
【請求項１１】
前記官能化ウレタン材料は、フッ素化又はシリコン化ウレタン材料を含む、請求項１０に記載の方法。
【請求項１２】
向かい合う基材区画により画成されており、前記基材区画の一方は、その上に配置された第１の電極を有し、前記基材区画の他方は、その上に配置された第２の電極を有する、ディスプレイセル；前記第１又は第２の電極の１つに配置された複数の凹部領域を有するエンボス誘電体層；及び前記ディスプレイセル内に配置された動電インクを含む動電ディスプレイシステムであって、前記エンボス誘電体層を構成する材料は、前記ディスプレイセルを満たす流体又は懸濁物の屈折率とほぼ等しい屈折率を有する、動電ディスプレイシステム。
【請求項１３】
前記基材は、透明ポリマー又はガラスを含む、請求項１２に記載の動電ディスプレイシステム。
【請求項１４】
前記電極は、透明導電性材料のフィルムを含む、請求項１２に記載の動電ディスプレイシステム。
【請求項１５】
前記電極は、カーボンナノチューブ、導電性酸化物、インジウムスズ酸化物、導電性ポリマー、又はポリ３，４−エチレンジオキシチオフェンのうちの１つを含む、請求項１２に記載の動電ディスプレイシステム。
【請求項１６】
前記エンボス誘電体層は、質量パーセントで５％〜６０％のフルオロポリマー、質量パーセントで０〜３０％の二官能性希釈剤、質量パーセントで０〜４０％の単官能性希釈剤、質量パーセントで５〜５０％のウレタンジアクリレート又は官能化ナノスケール材料、質量パーセントで０．５〜５％の光開始剤、及び質量パーセントで０．５％未満の界面活性剤を含む硬化レジンを含む、請求項１２に記載の動電ディスプレイシステム。
【請求項１７】
前記二官能性希釈剤は、ヘキサンジオールジアクリレートを含む、請求項１６に記載の動電ディスプレイシステム。
【請求項１８】
前記単官能性希釈剤は、単官能性炭化水素を含む、請求項１６に記載の動電ディスプレイシステム。
【請求項１９】
βは０．０４である、請求項１６に記載の動電ディスプレイシステム。
【請求項２０】
前記官能化ナノスケール材料は、官能化ウレタン材料を含む、請求項１６に記載の動電ディスプレイシステム。
【発明の詳細な説明】
【技術分野】
【０００１】
関連出願
本出願は、２０１８年２月１６日に出願された米国特許仮出願第６２／６３１，６２３号の非仮出願であり、その優先権を主張するものであり、この文献は参照により本明細書に組み込まれる。
本発明は、電気泳動ディスプレイ及び他の構築物に使用するための硬化レジンエンボス構造であって、前記構築物に使用されている電子インク又は他の流体媒体の屈折率と調和した屈折率を有する硬化レジンエンボス構造に関する。
【背景技術】
【０００２】
電子ディスプレイ等の分野内には、例えば、電位を印加して、キャリア流体に懸濁されている荷電着色剤粒子（色素）をディスプレイのセル内のレザバー領域との間で往き来させることにより、透明（又は透き通った）状態から不透明（又は暗色）状態又はその間のいずれかの状態へと状態を変化させることができる動電ディスプレイ（ｅｌｅｃｔｒｏｋｉｎｅｔｉｃ  ｄｉｓｐｌａｙ）システムの群が存在する。そのような動電ディスプレイシステムの重要な特徴の中には、透明度（透き通った状態の場合）及び切替速度がある。
【発明の概要】
【０００３】
本発明の種々の実施形態によるエンボスレジンは、質量パーセントで５％〜６０％のフルオロポリマー、質量パーセントで０〜３０％の二官能性希釈剤、質量パーセントで０〜４０％の単官能性希釈剤、一部の実施形態では、フッ素化又はシリコン化ウレタン材料を含む、質量パーセントで５〜５０％のウレタンジアクリレート又は官能化ナノスケール材料、例えば官能化ウレタン材料、質量パーセントで０．５〜５％の光開始剤、及び質量パーセントで０．５％未満の界面活性剤を含む。二官能性希釈剤は、ヘキサンジオールジアクリレートであってもよく、単官能性希釈剤は、単官能性炭化水素であってもよい。
更なる実施形態では、本発明は、エンボスレジンを製造するための方法であって、エンボスレジンの硬化状態の目標屈折率ｎtargetを特定すること、及び液体状態のエンボスレジンの構成成分を質量パーセント、質量％iで共に組み合わせて、前記エンボスレジンの液体型を生成することを含む方法を提供する。エンボスレジンの構成成分の各々は、それぞれ屈折率ｎiを有し、構成成分を互いに組み合わせて、複合屈折率ｎTを有するエンボスレジンの液体状態型を生成する。複合屈折率は、以下の数式
【０００４】
【数１】
2021514422.tif 000003
により、式中βは、０．０３５〜０．０５の範囲の相関係数である。一実施形態では、βは０．０４である。
一部の実施形態では、エンボスレジンの構成成分は、質量パーセントで５％〜６０％のフルオロポリマー、質量パーセントで０〜３０％の二官能性希釈剤、質量パーセントで０〜４０％の単官能性希釈剤、一部の実施形態では、フッ素化又はシリコン化ウレタン材料を含む、質量パーセントで５〜５０％のウレタンジアクリレート又は官能化ナノスケール材料、例えば官能化ウレタン材料、質量パーセントで０．５〜５％の光開始剤、及び質量パーセントで０．５％未満の界面活性剤を含んでいてもよい。二官能性希釈剤は、ヘキサンジオールジアクリレートであってもよく、単官能性希釈剤は、単官能性炭化水素であってもよい。
【０００５】
本発明の更に追加の実施形態は、向かい合う基材区画により画成されており、基材区画の１つは、その上に配置された第１の電極を有し、基材区画の他方は、その上に配置された第２の電極を有する、ディスプレイセル；第１又は第２の電極の１つに配置された複数の凹部領域を有するエンボス誘電体層；及びディスプレイセル内に配置された動電インク（ｅｌｅｃｔｒｏｋｉｎｅｔｉｃ  ｉｎｋ）を含む、動電ディスプレイシステムを提供する。エンボス誘電体層を構成する材料は、ディスプレイセルを満たす流体又は懸濁物の屈折率とほぼ等しい屈折率を有する。種々の例では、基材は、透明ポリマー又はガラスであってもよく、電極は、透明導電性材料（例えば、カーボンナノチューブ、導電性酸化物、インジウムスズ酸化物、導電性ポリマー、又はポリ３，４−エチレンジオキシチオフェン等）のフィルムであってもよく、エンボス誘電体層は、質量パーセントで５％〜６０％のフルオロポリマー、質量パーセントで０〜３０％の二官能性希釈剤、質量パーセントで０〜４０％の単官能性希釈剤、一部の実施形態ではフッ素化又はシリコン化ウレタン材料を含む、質量パーセントで５〜５０％のウレタンジアクリレート又は官能化ナノスケール材料、例えば官能化ウレタン材料、質量パーセントで０．５〜５％の光開始剤、及び質量パーセントで０．５％未満の界面活性剤を含んでいてもよい。二官能性希釈剤は、ヘキサンジオールジアクリレートであってもよく、単官能性希釈剤は、単官能性炭化水素であってもよい。
本発明のこうした及び更なる実施形態が、以下においてより完全に記載されている。
本発明を、限定ではないが添付の図面の図にある例を用いて説明する。
【図面の簡単な説明】
【０００６】
【図１Ａ】米国特許第８，１８３，７５７号明細書の改作であり、例えば、電位を印加して、キャリア流体に懸濁されている荷電着色剤粒子（色素）を移動させることにより、透明（又は透き通った）状態から不透明（又は暗色）状態へと状態を変化させることができる電子ディスプレイの部分の断面図を示す図である。
【図１Ｂ】部分的に透明な状態にある、図１Ａに示されているディスプレイを示す図である。
【図１Ｃ】暗色又は薄色状態にある、図１Ａに示されているディスプレイを示す図である。
【発明を実施するための形態】
【０００７】
上述のように、例えば、電位を印加して、キャリア流体に懸濁されている荷電着色剤粒子（色素）をディスプレイのセル内のレザバー領域との間で往き来させることにより、透明（又は透き通った）状態から不透明（又は暗色）状態又はその間のいずれかの状態へと状態を変化させることができる動電ディスプレイシステムの群が存在する。色素キャリア流体は、一般的に、電子インクと呼ばれ、典型的には、印加された電場に応じて移動する荷電粒子に加えて、界面活性剤、荷電剤、安定化剤、及び分散剤が添加されている極性又は無極性流体のいずれかで構成されている。米国特許第８，１８３，７５７号明細書の改作である図１Ａは、基材１０２ａ、１０２ｂ（例えば、ポリエチレンテレフタレート（ＰＥＴ）、ガラス、又は他の好適な透明材料）、及び透明導電性材料（例えば、カーボンナノチューブ、インジウムスズ酸化物（ＩＴＯ）等の導電性酸化物、又はＰＥＤＯＴ（ポリ３，４−エチレンジオキシチオフェン）等の導電性ポリマー）のフィルムで形成されている電極１０４ａ、１０４ｂ、レザバー又は凹部領域１０８を有するエンボス誘電体層１０６、各凹部領域内に形成されている金属不透明層１１０、及び着色剤粒子１１６を有するキャリア流体１１４で満たされているディスプレイセル１１２を含むディスプレイ１００の断面視を示す。
【０００８】
図１Ａでは、ディスプレイ１００は、正荷電着色剤粒子１１６が、電極１０４ａに印加された負電荷によりレザバー１０８内に回収されている「透き通った」状態で示されている。図１Ｂには、部分的に透明な状態のディスプレイ１００が示されており、図１Ｃには、暗色又は薄色状態のディスプレイ１００が示されている。後者２つの状態は、電極１０４ａ、１０４ｂに印加された電位を変えることにより達成される。
米国特許第８，１８３，７５７号明細書に説明されているように、ディスプレイ１００は、基材１０２ａに配置されている電極１０４ａ上に硬化性レジン製の誘電体層１０６を形成し、それをエンボスして、凹部領域１０８を作出し、その後紫外線（ＵＶ）光を使用してレジンを硬化させることにより製造してもよい。その後、例えば、凹部１０８内に電気めっきを施すことにより金属電極１１０を形成してもよい。第２の基材１０２ｂ上に電極１０４ｂを形成し、２つのユニットを、それらの縁端で互いに接合して（例えば、接着剤により）、それらの間にディスプレイセル１１２を作出する。その後、ディスプレイセルを、キャリア流体及び荷電着色剤粒子で満たしてもよい。
【０００９】
ディスプレイシステム１００等の動電ディスプレイの重要な特徴の中には、透明度（透き通った状態の場合）及び切替速度がある。消費者は、そのようなディスプレイで視野が不鮮明になれば、自動車、建築、又は他の応用における従来型ガラスの代替として動電ディスプレイを受け入れないため、特にヘイズを低減させる点で透明度が重要である。本発明は、そうした問題点の両方に対処し、光学的性能の向上（ヘイズの低減）及び切替時間の低減を示すディスプレイを提供する。
本状況では、ヘイズは、光がディスプレイ１００を通過する際の光の散乱を指す。本発明者らは、従来型レジンで製作された誘電体層１０６が使用されているディスプレイに伴うヘイズをおよそ１３．５％であると測定した。対照的に、本発明に従って製造される誘電体層１０６に屈折率調和レジンを使用することに伴うヘイズは、およそ５．９％であり、更におよそ３．４％と低いことを測定した。同様に、色素を含むディスプレイ１００等のディスプレイを通る光透過率は、誘電体層１０６に屈折率調和レジンを使用することにより、従来型レジンを誘電体層１０６に使用したディスプレイの光透過率よりも、およそ１５％向上したことが観察された。
【００１０】
切替速度、例えば、透き通った状態から暗色状態への又はその逆の切替速度は、消費者が入力命令に対する迅速な応答を好み、それを期待するように条件付けられているため、重要である。誘電体層１０６に屈折率調和レジンを含むディスプレイの切替速度を目視観察することにより、誘電体層１０６に従来レジンを使用するディスプレイに伴う切替速度よりも迅速な切替速度が確認される。更に、誘電体層１０６に従来型レジンを使用した以前の動電ディスプレイは、３６Ｖ程度又はそれよりも高い切替電圧を必要としたが、本発明による誘電体層１０６に屈折率調和レジンを含むディスプレイは、２４Ｖ又はそれよりも低い低切替電圧で切替速度の向上を達成する。
従って、本発明は、図１Ａ〜１Ｃに示されているもの及び他の応用等の動電ディスプレイの誘電体層１０６を構成するエンボスマイクロ流体アレイのための、ディスプレイセルに含まれる動電インク又は他の流体の屈折率と調和（又はほぼ調和）した屈折率を有するレジンを提供する。より一般には、本レジンは、ディスプレイの透明度の電気的制御を可能にする流体又は懸濁物の屈折率と調和した（又はほぼ調和）した屈折率を有する。屈折率の調和は、ヘイズを低減させ、そのようなディスプレイを通過する光透過率を向上させる。
【００１１】
誘電体層１０６等のマイクロ流体構造のために使用される本エンボスレジンは、動電ディスプレイシステム及び他の応用に使用するための優れた機械的特性を保持する。一実施形態では、誘電体層１０６に使用されるエンボスレジンの屈折率は、硬化するとおよそ１．４４であり、これは、そのような応用のために使用される以前のレジンよりも、ディスプレイセル１１２を満たす動電インク又は他の流体若しくは懸濁物の屈折率とより良好に調和する。重要なことには、本レジンは、硬化すると、機械的安定性及び可撓性を維持しつつ、低化学反応性を示す。レジンは、無極性（つまり、疎水性）であり、油吸収に耐性がある。これは、動電ディスプレイシステムに使用される多数の動電インクが油に基づくため、重要である。
一般に、誘電体層１０６に使用される本レジンは、下記成分を有するフルオロポリマーに基づく組成物である。
【００１２】
【表１】
2021514422.tif 000004
【００１３】
誘電体層１０６等のマイクロ流体構造に使用される以前のレジンとは異なり、本レジンには、典型的には接着促進剤が存在しない。代わりに、接着促進剤は、誘電体層１０６を構成するレジンを施す前に、電極１０４ａに別々に施すことができる。接着促進剤が存在しないことにより、レジンの表面の境界層を、そのような応用に使用される以前のレジンの場合よりも低粘弾性にすることができる。加えて、本レジン調合物中のウレタンジアクリレートの質量パーセントは、以前のレジンで使用される質量パーセント未満である。ウレタンジアクリレートの質量パーセントが低減されることにより、本レジン中に著しい質量パーセント割合のフルオロポリマーを使用することが可能になる。
【００１４】
本発明に従って構成されるディスプレイは、基材１０２ａ、１０２ｂ（例えば、ポリエチレンテレフタレート（ＰＥＴ）、ガラス、又は他の好適な透明材料等の透明ポリマー）、透明導電性材料（例えば、カーボンナノチューブ、インジウムスズ酸化物（ＩＴＯ）等の導電性酸化物、又はＰＥＤＯＴ（ポリ３，４−エチレンジオキシチオフェン）等の導電性ポリマー）のフィルムで形成されている電極１０４ａ、１０４ｂ、レザバー又は凹部領域１０８を有する本屈折率調和レジンで構成されているエンボス誘電体層１０６、各凹部領域内に形成された任意選択の金属不透明層１１０、及び着色剤粒子１１６（キャリア流体及び着色剤は動電インクを含む）又は他の流体若しくは懸濁物を有するキャリア流体１１４で満たされるディスプレイセル１１２を含む。そのような応用のために選択される動電インクは、良好な光学的特徴を呈するべきであり（例えば、ディスプレイが透き通った状態にある場合、高度に透明であるべきであり）、迅速な切替速度（つまり、所与の印加電位での、透き通った状態から暗色状態への又は暗色状態から透き通った状態への状態変化）を可能にするべきであり、数多くの切替サイクルにわたって持続するように安定であるべきである。一般に、まず、ディスプレイセルを満たす動電インク又は他の流体若しくは懸濁物を、それぞれの特定の応用のために選択し、その後、誘電体層１０６のためのレジン調製物を、選択された動電インク、他の流体、又は懸濁物の屈折率と調和するように調製することになる。この調和に到着する際には、レジンは、硬化して誘電体層１０６を形成することになり、硬化したレジンは、液体状態にある場合の屈折率とは異なる屈折率を有することになることに留意しなければならない。
【００１５】
本発明者らは、硬化前レジンの屈折率を予測するためのモデルを考案した。一般に、レジンの成分の屈折率は、最終組成物中のそれらの質量パーセント（質量％）に基づき、互いに線形的に加算されると考えることができる。これは、成分液体の密度が同様である場合、液体状態にも十分に適用することができる。例えば、特定のレジン成分の屈折率を、ｎiと称することができる。次いで、複合屈折率に対するこの成分の寄与を、質量％iｎiとする。すると、液体状態レジンの複合屈折率ｎTは、以下の数式により得られる。
【００１６】
【数２】
2021514422.tif 000005
以下の表は、本発明に従って構成されたレジンの一実施形態における、目的の材料の屈折率調整の例を提供する。
【００１７】
【表２】
2021514422.tif 000006
【００１８】
この表から、屈折率のモデル化数値は、液体レジンの測定値よりも低い約０．０１であることが分かる。加えて、本発明者らは、レジンの屈折率は、硬化後、典型的には液体の測定値に対しておよそ０．０３だけ増加することを見出した。従って、全体として、構成成分に基づく予測値と最終硬化レジンとの間には、約０．０４（例えば、０．０３５〜０．０５）のモデル誤差がある。この誤差は一貫しており、従って、設計過程で考慮することができる。
従って、この方法論は、所望の応用に重要な化学的、機械的、及び光学的特性を有する幅広く様々な材料の設計を可能にする。例えば、エンボスレジンは、エンボスレジンの硬化状態の目標屈折率ｎtargetを特定すること、及びその後液体状態のエンボスレジンの構成成分を質量パーセント、質量％iで共に組み合わせて、エンボスレジンの液体状態型を生成することにより製造することができる。上記に記載のように、構成成分の各々は、それぞれ屈折率ｎiを有し、構成成分を互いに組み合わせて、複合屈折率ｎTを有するエンボスレジンの液体状態型を生成する。複合屈折率は、以下の数式
【００１９】
【数３】
2021514422.tif 000007
により、式中βは、０．０３５〜０．０５の範囲の相関係数であり、一実施形態では、０．０４である。
【００２０】
本発明に従って構成されるディスプレイは、当技術分野で公知のロールツーロール処理技法を使用して製造することができる。こうした技法は、堆積−インプリント−エッチング手順の一部としての自己整合インプリントリソグラフィー（ｓｅｌｆ−ａｌｉｇｎｅｄ  ｉｍｐｒｉｎｔ  ｌｉｔｈｏｇｒａｐｈｙ）の使用を含む。手短かに言えば、この方法は、電極層を基材上で堆積させ、その後誘電体層を電極層上に形成させる堆積ステップで開始される。誘電体層は、本レジンで構成されており、それを、電極層上に形成した後、誘電体層に凹部１０８がインプリントされるようにパターン化及び硬化させる。その後、任意選択で、金属電極を、基材−電極−誘電体パネルの凹部内に堆積させるか又は電気めっきしてもよい。一部の場合では、そのような金属電極は使用されない。電極層を基材上に堆積させることにより、相補的パネルを同様に形成することができる。この相補的パネルには、誘電体層は必要ではない。その後、２枚のパネルを、適切な接着剤を使用して、それぞれの縁端で共に接合し、それにより動電インク又は他の流体若しくは懸濁物のためのディスプレイセルを形成することができる。
従って、本発明は、動電インク又は他の流体若しくは懸濁物が使用されているディスプレイの性能を向上させる低屈折率フッ素化エンボスレジンを提供する。過去のレジンとは異なり、本レジンは、著しいレベルのフッ素化を有する。また、本レジンは、機械的安定性を提供する十分なウレタン成分を保持する。
【００２１】
本発明の実施形態は、質量パーセントで５％〜６０％のフルオロポリマー、質量パーセントで０〜３０％の二官能性希釈剤、質量パーセントで０〜４０％の単官能性希釈剤、一部の実施形態ではフッ素化又はシリコン化ウレタン材料を含む、質量パーセントで５〜５０％のウレタンジアクリレート又は官能化ナノスケール材料、例えば官能化ウレタン材料、質量パーセントで０．５〜５％の光開始剤、及び質量パーセントで０．５％未満の界面活性剤を含むエンボスレジンを提供する。二官能性希釈剤は、ヘキサンジオールジアクリレートであってもよく、単官能性希釈剤は、単官能性炭化水素であってもよい。
【００２２】
本発明の更なる実施形態は、エンボスレジンを製造するための方法であって、エンボスレジンの硬化状態の目標屈折率ｎtargetを特定すること、及び液体状態のエンボスレジンの構成成分を質量パーセント、質量％iで共に組み合わせて、前記エンボスレジンの液体状態型を生成することを含む方法を提供する。エンボスレジンの構成成分の各々は、それぞれ屈折率ｎiを有し、構成成分を互いに組み合わせて、複合屈折率ｎTを有するエンボスレジンの液体状態型を生成する。複合屈折率は、以下の数式
【００２３】
【数４】
2021514422.tif 000008
により、式中βは、０．０３５〜０．０５の範囲の相関係数である。一実施形態では、βは０．０４である。一部の場合では、エンボスレジンの構成成分は、質量パーセントで５％〜６０％のフルオロポリマー、質量パーセントで０〜３０％の二官能性希釈剤、質量パーセントで０〜４０％の単官能性希釈剤、一部の実施形態では、フッ素化又はシリコン化ウレタン材料を含む、質量パーセントで５〜５０％のウレタンジアクリレート又は官能化ナノスケール材料、例えば官能化ウレタン材料、質量パーセントで０．５〜５％の光開始剤、及び質量パーセントで０．５％未満の界面活性剤を含んでいてもよい。二官能性希釈剤は、ヘキサンジオールジアクリレートであってもよく、単官能性希釈剤は、単官能性炭化水素であってもよい。
【００２４】
本発明の更に追加の実施形態は、図１Ａ〜１Ｃに示されているものと類似した動電ディスプレイシステムであって、向かい合う基材区画により画成されており、基材区画の１つは、その上に配置された第１の電極を有し、基材区画の他方は、その上に配置された第２の電極を有する、ディスプレイセル；第１又は第２の電極の１つに配置された複数の凹部領域を有するエンボス誘電体層；及びディスプレイセル内に配置された動電インクを含む、動電ディスプレイシステムを提供する。エンボス誘電体層を構成する材料は、ディスプレイセルを満たす流体又は懸濁物の屈折率とほぼ等しい屈折率を有する。種々の例では、基材は、透明ポリマー又はガラスであってもよく、電極は、透明導電性材料（例えば、カーボンナノチューブ、導電性酸化物、インジウムスズ酸化物、導電性ポリマー、又はポリ３，４−エチレンジオキシチオフェン等）のフィルムであってもよく、,エンボス誘電体層は、質量パーセントで５％〜６０％のフルオロポリマー、質量パーセントで０〜３０％の二官能性希釈剤、質量パーセントで０〜４０％の単官能性希釈剤、一部の実施形態ではフッ素化又はシリコン化ウレタン材料を含む、質量パーセントで５〜５０％のウレタンジアクリレート又は官能化ナノスケール材料、例えば官能化ウレタン材料、質量パーセントで０．５〜５％の光開始剤、及び質量パーセントで０．５％未満の界面活性剤を含んでいてもよい。二官能性希釈剤は、ヘキサンジオールジアクリレートであってもよく、単官能性希釈剤は、単官能性炭化水素であってもよい。
【図１Ａ】
2021514422.tif 000010
【図１Ｂ】
2021514422.tif 000011
【図１Ｃ】
2021514422.tif 000012
【国際調査報告】
2021514422.tif 000013
2021514422.tif 000014
2021514422.tif 000015
2021514422.tif 000016